(57)【要約】【課題】  凹凸を有する基材に塗膜を形成した場合であっても、亀裂を生じにくく、外観が良好な塗膜を形成できる水系樹脂分散体を提供すること。【解決手段】  上塗り塗料用の水系樹脂分散体であって、樹脂エマルション粒子と、下記式（Ｉ）で表されるアミン化合物と、を含む、水系樹脂分散体。2019189709.tif 000014（式中、Ｒ１は炭化水素基を示す。Ｒ２及びＲ３は炭素数２〜５のアルキレン基を示し、ｍは１〜３０の整数、ｎは１〜３０の整数を示す。ｍが２以上のとき、複数のＲ２は互いに異なるものであってもよく、すべて同じものであってもよい。ｎが２以上のとき、複数のＲ３は互いに異なるものであってもよく、すべて同じものであってもよい。）【選択図】なし【特許請求の範囲】
【請求項１】
上塗り塗料用の水系樹脂分散体であって、
樹脂エマルション粒子と、下記式（Ｉ）で表されるアミン化合物と、を含む、水系樹脂分散体。
【化１】
2019189709.tif 000012
（式中、Ｒ１は炭化水素基を示す。Ｒ２及びＲ３は炭素数２〜５のアルキレン基を示し、ｍは１〜３０の整数、ｎは１〜３０の整数を示す。ｍが２以上のとき、複数のＲ２は互いに異なるものであってもよく、すべて同じものであってもよい。ｎが２以上のとき、複数のＲ３は互いに異なるものであってもよく、すべて同じものであってもよい。）
【請求項２】
建築物の内装若しくは外装用又は窯業系建材用である、請求項１に記載の水系樹脂分散体。
【請求項３】
前記エマルション粒子が、ラジカル重合性の単量体成分と重合性不飽和基を有する乳化剤とを含む反応混合物の重合体を含有する、請求項１又は２に記載の水系樹脂分散体。
【請求項４】
消泡剤を更に含む、請求項１〜３のいずれか一項に記載の水系樹脂分散体。
【請求項５】
水系樹脂分散体であり、樹脂エマルション粒子と、当該水系樹脂分散体の不揮発分の全量に対して０．０２〜３質量％の下記式（Ｉ）で表されるアミン化合物と、を含む、水系樹脂分散体。
【化２】
2019189709.tif 000013
（式中、Ｒ１は炭化水素基を示す。Ｒ２及びＲ３は炭素数２〜５のアルキレン基を示し、ｍは１〜３０の整数、ｎは１〜３０の整数を示す。ｍが２以上のとき、複数のＲ２は互いに異なるものであってもよく、すべて同じものであってもよい。ｎが２以上のとき、複数のＲ３は互いに異なるものであってもよく、すべて同じものであってもよい。）
【請求項６】
請求項１〜５に記載の水系樹脂分散体と、無機顔料とを含む、上塗り塗料。
【請求項７】
前記無機顔料は、二酸化チタンを含有する、請求項６に記載の上塗り塗料。
【請求項８】
請求項１〜５のいずれか一項に記載の水系樹脂分散体又は請求項６若しくは７に記載の上塗り塗料の製造方法であって、
前記樹脂エマルション粒子を含む懸濁液と、前記アミン化合物とを混合する工程を備える、方法。
【請求項９】
請求項１〜５のいずれか一項に記載の水系樹脂分散体又は請求項６若しくは７に記載の上塗り塗料から形成された、塗膜。
【発明の詳細な説明】
【技術分野】
【０００１】
本発明は、水系樹脂分散体、上塗り塗料、それらの製造方法、及び塗膜に関する。
【背景技術】
【０００２】
近年、建築外装用塗料においては、地球環境の保護の観点から、有機溶剤型塗料から水性塗料への転換が進み、この水性塗料には水性樹脂組成物が用いられている。水性樹脂組成物としては、例えば、樹脂エマルションを含む水系樹脂分散体が提案されている（例えば、特許文献１、２参照）。
【先行技術文献】
【特許文献】
【０００３】
【特許文献１】特開２０１１−１６８７７０号広報
【特許文献２】特開２００５−２７２７２７号広報
【発明の概要】
【発明が解決しようとする課題】
【０００４】
ここで、建築物の外装壁面及び、窯業系建材（サイディングボード）等の建築建材には、それら表面に意匠性付与するため、エンボス形状等の凹凸の模様が刻まれている。本発明者らによれば、そのような表面に凹凸を有する外装壁面及び建築建材（合わせて基材と呼称する）に水系樹脂分散体を塗布及び乾燥して塗膜を形成した際に塗膜にクラック（亀裂、ひび割れ等）、シワなどが発生し易く、塗膜の外観又は塗膜を形成した基材（仕上げ建材等）の外観が不良となることが判明した。
【０００５】
本発明は、上述の事情に鑑みてなされたものであり、表面に凹凸を有する基材に塗膜を形成した場合であっても、クラック等を生じにくく、外観が良好な塗膜を形成できる水系樹脂分散体、上塗り塗料、それらの製造方法、及びそれらから形成された塗膜を提供することを目的とする。
【課題を解決するための手段】
【０００６】
本発明の水系樹脂分散体は、上塗り塗料用の水系樹脂分散体であって、樹脂エマルション粒子と、下記式（Ｉ）で表されるアミン化合物と、を含む。
【化１】
2019189709.tif 000002
（式中、Ｒ１は炭化水素基を示す。Ｒ２及びＲ３は炭素数２〜５のアルキレン基を示し、ｍは１〜３０の整数、ｎは１〜３０の整数を示す。ｍが２以上のとき、複数のＲ２は互いに異なるものであってもよく、すべて同じものであってもよい。ｎが２以上のとき、複数のＲ３は互いに異なるものであってもよく、すべて同じものであってもよい。）
【０００７】
上記水系樹脂分散体は、建築物の内装若しくは外装用又は窯業系建材用であると好ましい。
【０００８】
上記エマルション粒子が、ラジカル重合性の単量体成分と重合性不飽和基を有する乳化剤とを含む反応混合物の重合体を含有すると好ましい。
【０００９】
本発明の水系樹脂分散体は、消泡剤を更に含むと好ましい。
【００１０】
また、本発明の水系樹脂分散体は、樹脂エマルション粒子と、当該水系樹脂分散体の不揮発分の全量に対して０．０２〜３質量％の下記式（Ｉ）で表されるアミン化合物と、を含むものであってもよい。
【化２】
2019189709.tif 000003
（式中、Ｒ１は炭化水素基を示す。Ｒ２及びＲ３は炭素数２〜５のアルキレン基を示し、ｍは１〜３０の整数、ｎは１〜３０の整数を示す。ｍが２以上のとき、複数のＲ２は互いに異なるものであってもよく、すべて同じものであってもよい。ｎが２以上のとき、複数のＲ３は互いに異なるものであってもよく、すべて同じものであってもよい。）
【００１１】
本発明の上塗り塗料は、上記水系樹脂分散体と、無機顔料とを含む。
【００１２】
上記無機顔料は、酸化チタンを含有すると好ましい。
【００１３】
本発明の水系樹脂分散体の製造方法又は上塗り塗料は、上記樹脂エマルション粒子を含む懸濁液と、上記アミン化合物とを混合する工程を備える。
【００１４】
本発明の塗膜は、上記水系樹脂分散体又は上塗り塗料から形成されたものである。
【発明の効果】
【００１５】
本発明によれば、凹凸を有する基材に塗膜を形成した場合であっても、亀裂を生じにくく、外観が良好な塗膜を形成できる水系樹脂分散体、上塗り塗料、それらの製造方法、及びそれらから形成された塗膜を提供することができる。
【発明を実施するための形態】
【００１６】
本実施形態の水系樹脂分散体は、上塗り塗料用の水系樹脂分散体であって、樹脂エマルション粒子と、下記式（Ｉ）で表されるアミン化合物とを含む。本実施形態の水系樹脂分散体によれば、凹凸を有する基材に塗膜を形成した場合であっても、亀裂を生じにくく、外観が良好な塗膜を形成できる。また、本実施形態の水系樹脂分散体は、樹脂エマルション粒子と、水系樹脂分散体の不揮発分の全量に対して０．０２〜３質量％の下記式（Ｉ）で表されるアミン化合物と、を含む。
【００１７】
【化３】
2019189709.tif 000004
（式中、Ｒ１は炭化水素基を示す。Ｒ２及びＲ３は炭素数２〜５のアルキレン基を示し、ｍは１〜３０の整数、ｎは１〜３０の整数を示す。ｍが２以上のとき、複数のＲ２は互いに異なるものであってもよく、すべて同じものであってもよい。ｎが２以上のとき、複数のＲ３は互いに異なるものであってもよく、すべて同じものであってもよい。）
【００１８】
本実施形態の水系樹脂分散体が、上述のとおり外観が良好な塗膜を形成できる理由について、必ずしも定かではないが、本発明者は以下のように考えている。
まず、水系樹脂分散体から塗膜を形成する場合、塗工後の水系樹脂分散体を乾燥させることにより、樹脂エマルション粒子同士が融着又は融合して塗膜が形成される。ここで、凹凸を有する基材に塗膜を形成する場合、基材表面の凹凸の影響で塗膜の厚みが均一でないことから（つまり、基材の凹部では厚く、凸部では薄い）、塗膜表層と塗膜内部との間で乾燥速度の差が生じる。それにより、樹脂エマルション粒子同士が融着又は融合状態に差が出て、塗膜の表面張力、乾燥状態等が塗膜の各箇所で均一でなくなり、その結果、塗膜の表面張力が低い箇所、又は乾燥が遅い箇所でクラックが発生し易い。その結果、塗膜外観又は塗膜を形成した基材の外観が不良となる。
しかしながら、本実施形態の水系樹脂分散体は、上記式（Ｉ）で表されるアミン化合物を含み、当該特定アミン化合物は、Ｒ１部位（炭化水素基）により、水系樹脂分散体中の樹脂エマルション粒子表面に付着することができる。また、上記アミン化合物は、水系樹脂分散体中で一部カチオンとなっているものと考えられる。これにより、樹脂エマルション粒子表面に存在する負電荷（イオン性官能基、官能基の双極子等）に対し、当該アミン化合物のカチオン基が正電荷を適度に付与し、樹脂エマルション粒子が流動しやすくなると考えられる。樹脂エマルション粒子が流動しやすくなることで、基材表面上の凹凸による塗膜厚みが不均一な状態でも、塗膜表層と塗膜内部との乾燥性の差が同程度となり塗膜表層の物性（表面張力、乾燥状態）も均一となることから、クラック等の発生を抑制できる。
なお、本発明者が鋭意検討したところによれば、水系樹脂分散体に含まれる樹脂エマルションを改良する、又は水系樹脂分散体に増粘剤を多量に添加して、水系樹脂分散体の粘度を高くした場合、乾燥中の塗膜表層の強度が向上するためクラック発生の抑制につながるものの、実際に塗工する場合に塗工し難くなることが判明した。また、このような水系樹脂分散体の場合、基材の凹凸の段差部分に侵入しにくく、隙間を生じて、斑なく塗工することに問題があることも分かった。一方、本実施形態の水系樹脂分散体によれば、水系樹脂分散体の粘度を上げ過ぎずにクラック等の発生を抑制できる。
【００１９】
本実施形態の水系樹脂分散体は、上記基材の上塗り塗料として用いられることが好ましい。当該上塗り塗料は、下地調整剤が塗装された基材（つまり、シーラー層が形成された基材）のシーラー層上に塗装してもよい。上塗り塗料から得られた塗膜は、基材の最表層として存在するため、建築物の美観及び意匠性を持たせるための塗膜の外観は、重要性能である。塗膜の外観以外にも、意匠性付与のための光沢や、太陽光や風雨などの外的環境から建築物を保護するための性能として、耐候性及び、耐水性も必要である。本実施形態の水系樹脂分散体によれば、温水に接触した際に塗膜が白化しにくい傾向にある（つまり、耐温水性に優れる。）。さらに、本実施形態の水系樹脂分散体によれば、顔料を配合した上塗り塗料から塗膜を形成した場合であっても、塗膜の光沢に優れる傾向にある。よって、上塗り塗料用の水系樹脂分散体として好適である。
【００２０】
上記式（Ｉ）において、Ｒ１は、炭化水素基であれば特に制限はないが、上記アミン化合物に疎水性を付与する観点から、芳香族炭化水素基、脂肪族炭化水素基、脂環式炭化水素基であってよい。炭化水素基の炭素数としては、２〜３０であると好ましく、５〜２０であるとより好ましく、６〜１５であるとより好ましい。炭化水素基としては、アルキル基、アルケニル基、アリール基等が挙げられる。より具体的には、Ｒ１としては、例えばオクチル基（炭素数８）、ドデシル基（炭素数１２）、テトラデシル基（炭素数１４）、ペンタデシル基（炭素数１５）、ヘキサデシル基（炭素数１６）、オクタデシル基（炭素数１８）であると好ましい。
【００２１】
上記式（Ｉ）において、Ｒ２及びＲ３は、炭素数２〜５のアルキレン基を示す。言い換えれば、Ｒ２及びＲ３は、それぞれ式−ＣｒＨ２ｒ−（ｒは２〜５の整数）で与えられるアルキレン基から選択される。このようなアルキレンとしては、例えば、エチレン基、プロピレン基、ブチレン基、ペンチレン基及びこれらの可能な異性体である基が挙げられ、エチレン基又はプロピレン基であると好ましい。
【００２２】
上記式（Ｉ）において、ｍは、２〜２０であると好ましく、３〜１０であると好ましい。ｎは２〜２０であると好ましく、３〜１０であると好ましい。また、２≦ｍ＋ｎ≦４０であると好ましく、３≦ｍ＋ｎ≦２０であるとより好ましく、３≦ｍ＋ｎ≦１５であると更に好ましい。上記式（Ｉ）としては、例えば、Ｒ１が炭素数１２の炭化水素基であり、ｍ＋ｎ＝１４である化合物（Ｒ２及びＲ３は、エチレン基である）、Ｒ１が炭素数１２の炭化水素基であり、ｍ＋ｎ＝７である化合物（Ｒ２及びＲ３は、エチレン基である。日本乳化剤製ニューコールＬＡ−４０７）、Ｒ１が炭素数１２の炭化水素基であり、ｍ＋ｎ＝４である化合物（Ｒ２及びＲ３は、エチレン基である）。Ｒ１が炭素数１２の炭化水素基であり、ｍ＋ｎ＝２である化合物（Ｒ２及びＲ３は、エチレン基である。花王製アミート１０５）、Ｒ１が炭素数１４の炭化水素基であり、ｍ＋ｎ＝８である化合物（Ｒ２及びＲ３は、エチレン基である。花王製アミート３０８）などが挙げられる。
【００２３】
上記水系樹脂分散体は、塗膜を形成した際に塗膜に生じる亀裂をより効果的に低減できる観点から、上記アミン化合物を水系樹脂分散体の不揮発分の全量に対して０．１〜２．５質量％を含むとよく、０．１５〜１．５質量％がより好ましく、０．２〜１．０質量％含むと更に好ましい。
【００２４】
上記樹脂エマルション粒子としては、特に制限はないが、単量体成分を乳化重合させることによって調製した重合体であってよい。この場合、樹脂エマルション粒子は、懸濁液（樹脂エマルション）に含有された状態で提供される。単量体成分としては、例えば、芳香族系単量体、エチレン性不飽和単量体などのラジカル重合性単量体が挙げられ、これらの単量体は、それぞれ単独で用いてもよく、２種類以上を併用してもよい。
【００２５】
芳香族系単量体としては、特に制限はないが、例えば、スチレン及びその誘導体、アラルキル（メタ）アクリレートなどが挙げられるが。これらの芳香族系単量体は、それぞれ単独で用いてもよく、２種類以上を併用してもよい。
【００２６】
スチレン及びその誘導体としては、例えば、スチレン、α−メチルスチレン、ｏ−メチルスチレン、ｍ−メチルスチレン、ｐ−メチルスチレン、ｏ−エチルスチレン、ｍ−エチルスチレン、ｐ−エチルスチレン、ｏ−メトキシスチレン、ｍ−メトキシスチレン、ｐ−メトキシスチレン、ｏ−エトキシスチレン、ｍ−エトキシスチレン、ｐ−エトキシスチレン、ｏ−フルオロスチレン、ｍ−フルオロスチレン、ｐ−フルオロスチレン、ｏ−クロロスチレン、ｍ−クロロスチレン、ｐ−クロロスチレン、ｏ−ブロモスチレン、ｍ−ブロモスチレン、ｐ−ブロモスチレン、ｏ−アセトキシスチレン、ｍ−アセトキシスチレン、ｐ−アセトキシスチレン、ｏ−ｔｅｒｔ−ブトキシスチレン、ｍ−ｔｅｒｔ−ブトキシスチレン、ｐ−ｔｅｒｔ−ブトキシスチレン、ｏ−ｔｅｒｔ−メチルスチレン、ｍ−ｔｅｒｔ−メチルスチレン、ｐ−ｔｅｒｔ−メチルスチレン、ビニルトルエンなどが挙げられる。これらの単量体は、それぞれ単独で用いてもよく、２種類以上を併用してもよい。スチレン及びその誘導体は、ベンゼン環にメチル基、ｔｅｒｔ−ブチル基などのアルキル基、ニトロ基、ニトリル基、アルコキシル基、アシル基、スルホン基、ヒドロキシル基、ハロゲン原子などの官能基が存在していてもよい。スチレン及びその誘導体のなかでは、塗膜の耐水性を高める観点から、スチレンが好ましい。
【００２７】
スチレン及びその誘導体は、塗膜の耐水性をより高める観点から、単量体成分１００質量部に対して、１０〜６０質量部含まれることが好ましく、２０〜５０質量部含まれることが好ましい。
【００２８】
アラルキル（メタ）アクリレートとしては、特に制限はないが、例えば、ベンジル（メタ）アクリレート、フェニルエチル（メタ）アクリレート、メチルベンジル（メタ）アクリレート、ナフチルメチル（メタ）アクリレート等の炭素数が７〜１８のアラルキル基を有するアラルキル（メタ）アクリレートなどが挙げられる。これらの単量体は、それぞれ単独で用いてもよく、２種類以上を併用してもよい。
【００２９】
なお、本明細書において、「（メタ）アクリレート」は、「アクリレート」及び／又は「メタクリレート」を意味し、「（メタ）アクリル酸」は、「アクリル酸」及び／又は「メタクリル酸」を意味する。
【００３０】
エチレン性不飽和単量体としては、特に制限はないが、例えば、アルキル（メタ）アクリレート、水酸基含有（メタ）アクリレート、カルボキシル基含有単量体、オキソ基含有単量体、フッ素原子含有単量体、窒素原子含有単量体、エポキシ基含有単量体、アルコキシアルキル（メタ）アクリレート、シラン基含有単量体、カルボニル基含有単量体、アジリジニル基含有単量体などが挙げられる。これらのエチレン性不飽和単量体は、それぞれ単独で用いてもよく、２種類以上を併用してもよい。
【００３１】
アルキル（メタ）アクリレートとしては、アルキル基の炭素数が１〜１８のアルキル（メタ）アクリレートなどが挙げられ、当該アルキル基は、直鎖又は分岐鎖アルキル基であってもよく、脂環式アルキル基を有するものであってもよい。直鎖又は分岐鎖アルキル基を有するアルキル（メタ）アクリレートとしては、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔｅｒｔ−ブチル（メタ）アクリレート、ｓｅｃ−ブチル（メタ）アクリレート、２−エチルヘキシル（メタ）アクリレート、ｎ−オクチル（メタ）アクリレート、トリデシル（メタ）アクリレート、ｎ−ラウリル（メタ）アクリレート、ドデシル（メタ）アクリレート、ステアリル（メタ）アクリレート、２−（アセトアセトキシ）エチル（メタ）アクリレート等が挙げられる。また、脂環式アルキル基を有するアルキル（メタ）アクリレートとしては、例えば、２−エチルへキシルカルビトール（メタ）アクリレート、シクロヘキシル（メタ）アクリレート、４−メチルシクロへキシルメチル（メタ）アクリレート、イソボルニル（メタ）アクリレート、ｔｅｒｔ−ブチルシクロヘキシル（メタ）アクリレート、シクロドデシル（メタ）アクリレート等が挙げられる。これらの単量体は、それぞれ単独で用いてもよく、２種類以上を併用してもよい。
【００３２】
単量体成分における直鎖又は分岐鎖アルキル基を有するアルキル（メタ）アクリレートの含有量は、単量体成分１００質量部に対して、２０〜７０質量部であると好ましく、２３〜６６質量部であるとより好ましい。また、単量体成分における脂環式アルキル基を有するアルキル（メタ）アクリレートの含有量は、１０〜５０質量部であると好ましく、１５〜４０質量部であるとより好ましい。
【００３３】
水酸基含有（メタ）アクリレートとしては、例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレート、カプロラクトン変性ヒドロキシ（メタ）アクリレート等のエステル基の炭素数が１〜１８の水酸基含有（メタ）アクリレートなどが挙げられる。これらの単量体は、それぞれ単独で用いてもよく、２種類以上を併用してもよい。
【００３４】
単量体成分における水酸基含有メタアクリレートの含有量は、単量体成分１００質量部に対して、０．１〜１０質量部であると好ましく、０．２〜７質量部であるとより好ましい。
【００３５】
カルボキシル基含有単量体としては、例えば、（メタ）アクリル酸、マレイン酸、フマル酸、クロトン酸、イタコン酸、シトラコン酸、無水マレイン酸、マレイン酸モノメチルエステル、マレイン酸モノブチルエステル、イタコン酸モノメチルエステル、イタコン酸モノブチルエステル、ビニル安息香酸、シュウ酸モノヒドロキシエチル（メタ）アクリレート、カルボキシル基末端カプロラクトン変性（メタ）アクリレートなどのカルボキシル基含有脂肪族系単量体などが挙げられる。これらの単量体は、それぞれ単独で用いてもよく、２種類以上を併用してもよい。これらのカルボキシル基含有単量体のなかでは、エマルション粒子の分散安定性を向上させる観点から、アクリル酸、メタクリル酸及びイタコン酸が好ましく、アクリル酸及びメタクリル酸がより好ましい。
【００３６】
単量体成分におけるカルボキシル基含有単量体の含有量は、単量体成分１００質量部に対して、０．０５〜１０質量部であると好ましく、０．１〜７質量部であるとより好ましい。
【００３７】
オキソ基含有単量体としては、例えば、エチレングリコール（メタ）アクリレート、エチレングリコールメトキシ（メタ）アクリレート、ジエチレングリコール（メタ）アクリレート、ジエチレングリコールメトキシ（メタ）アクリレートなどの（ジ）エチレングリコール（メトキシ）（メタ）アクリレートなどが挙げられる。これらの単量体は、それぞれ単独で用いてもよく、２種類以上を併用してもよい。
【００３８】
フッ素原子含有単量体としては、例えば、トリフルオロエチル（メタ）アクリレート、テトラフルオロプロピル（メタ）アクリレート、オクタフルオロペンチル（メタ）アクリレート、パーフルオロブチルエチル（メタ）アクリレート、パーフルオロイソノニルエチル（メタ）アクリレート、パーフルオロオクチルエチル（メタ）アクリレートなどのエステル基にフッ素原子を有するフッ素原子含有アルキル（メタ）アクリレートなどが挙げられる。これらの単量体は、それぞれ単独で用いてもよく、２種類以上を併用してもよい。
【００３９】
窒素原子含有単量体としては、例えば、（メタ）アクリルアミド、Ｎ−モノメチル（メタ）アクリルアミド、Ｎ−モノエチル（メタ）アクリルアミド、Ｎ，Ｎ−ジメチル（メタ）アクリルアミド、Ｎ−ｎ−プロピル（メタ）アクリルアミド、Ｎ−イソプロピル（メタ）アクリルアミド、メチレンビス（メタ）アクリルアミド、Ｎ−メチロール（メタ）アクリルアミド、Ｎ−ブトキシメチル（メタ）アクリルアミド、ジメチルアミノエチル（メタ）アクリルアミド、Ｎ，Ｎ−ジメチルアミノプロピルアクリルアミド、ジアセトンアクリルアミドなどのアクリルアミド化合物、ジメチルアミノエチル（メタ）アクリレート、ジエチルアミノエチル（メタ）アクリレート、モルホリンのエチレンオキサイド付加（メタ）アクリレートなどの窒素原子含有（メタ）アクリレート化合物、Ｎ−ビニルピロリドン、Ｎ−ビニルピリジン、Ｎ−ビニルイミダゾール、Ｎ−ビニルピロール、Ｎ−ビニルオキサゾリドン、Ｎ−ビニルサクシンイミド、Ｎ−ビニルメチルカルバメート、Ｎ，Ｎ−メチルビニルアセトアミド、（メタ）アクリロイルオキシエチルトリメチルアンモニウムクロライド、２−イソプロペニル−２−オキサゾリン、２−ビニル−２−オキサゾリン、（メタ）アクリロニトリルなどが挙げられる。これらの単量体は、それぞれ単独で用いてもよく、２種類以上を併用してもよい。
【００４０】
エポキシ基含有単量体としては、例えば、グリシジル（メタ）アクリレート、α−メチルグリシジル（メタ）アクリレート、グリシジルアリルエーテル、オキソシクロヘキシルメチル（メタ）アクリレート、３，４−エポキシシクロヘキシルメチル（メタ）アクリレートなどのエポキシ基含有（メタ）アクリレートなどが挙げられる。これらの単量体は、それぞれ単独で用いてもよく、２種類以上を併用してもよい。
【００４１】
アルコキシアルキル（メタ）アクリレートとしては、例えば、メトキシエチル（メタ）アクリレート、メトキシブチル（メタ）アクリレート、エトキシブチル（メタ）アクリレート、トリメチロールプロパントリプロポキシ（メタ）アクリレートなどが挙げられる。これらの単量体は、それぞれ単独で用いてもよく、２種類以上を併用してもよい。
【００４２】
シラン基含有単量体としては、例えば、ビニルトリメトキシシラン、ビニルトリエトキシシラン、ビニルトリ（メトキシエトキシ）シラン、γ−（メタ）アクリロイルオキシプロピルトリメトキシシラン、２−スチリルエチルトリメトキシシラン、ビニルトリクロロシラン、γ−（メタ）アクリロイルオキシプロピルヒドロキシシラン、γ−（メタ）アクリロイルオキシプロピルメチルヒドロキシシランなどが挙げられる。これらの単量体は、それぞれ単独で用いてもよく、２種類以上を併用してもよい。
【００４３】
カルボニル基含有単量体としては、例えば、アクロレイン、ホウミルスチロール、ビニルエチルケトン、（メタ）アクリルオキシアルキルプロペナール、アセトニル（メタ）アクリレート、ジアセトン（メタ）アクリレート、２−ヒドロキシプロピル（メタ）アクリレートアセチルアセテート、ブタンジオール−１，４−アクリレートアセチルアセテートなどが挙げられる。これらの単量体は、それぞれ単独で用いてもよく、２種類以上を併用してもよい。
【００４４】
アジリジニル基含有単量体としては、例えば、（メタ）アクリロイルアジリジン、（メタ）アクリル酸２−アジリジニルエチルなどが挙げられる。これらの単量体は、それぞれ単独で用いてもよく、２種類以上を併用してもよい。
【００４５】
エチレン性不飽和単量体のなかでは、塗膜の耐水性を向上させる観点から、アルキル（メタ）アクリレートが好ましく、ｔｅｒｔ−ブチル（メタ）アクリレート、２−エチルヘキシル（メタ）アクリレート、及びシクロヘキシル（メタ）アクリレートがより好ましい。
【００４６】
また、本実施形態においては、樹脂エマルション粒子に紫外線安定性や紫外線吸収性を付与する観点から、本実施形態の効果が阻害されない範囲内で、紫外線安定性単量体、紫外線吸収性単量体などを単量体成分に含有させてもよい。
【００４７】
紫外線安定性単量体としては、例えば、４−（メタ）アクリロイルオキシ−２，２，６，６−テトラメチルピペリジン、４−（メタ）アクリロイルアミノ−２，２，６，６−テトラメチルピペリジン、４−（メタ）アクリロイルオキシ−１，２，２，６，６−ペンタメチルピペリジン（、４−（メタ）アクリロイル−１−メトキシ−２，２，６，６−テトラメチルピペリジン、４−シアノ−４−（メタ）アクリロイルオキシ−２，２，６，６−テトラメチルピペリジン、１−（メタ）アクリロイル−４−（メタ）アクリロイルアミノ−２，２，６，６−テトラメチルピペリジン、４−クロトノイルアミノ−２，２，６，６−テトラメチルピペリジン、４−（メタ）アクリロイルアミノ−１，２，２，６，６−ペンタメチルピペリジン、４−シアノ−４−（メタ）アクリロイルアミノ−２，２，６，６−テトラメチルピペリジン、４−クロトノイルオキシ−２，２，６，６−テトラメチルピペリジン、１−（メタ）アクリロイル−４−シアノ−４−（メタ）アクリロイルアミノ−２，２，６，６−テトラメチルピペリジン、１−クロトノイル−４−クロトノイルオキシ−２，２，６，６−テトラメチルピペリジンなどが挙げられる。これらの単量体は、それぞれ単独で用いてもよく、２種類以上を併用してもよい。
【００４８】
紫外線吸収性単量体としては、例えば、ベンゾトリアゾール系紫外線吸収性単量体、ベンゾフェノン系紫外線吸収性単量体などが挙げられる。これらの単量体は、それぞれ単独で用いてもよく、２種類以上を併用してもよい。
【００４９】
ベンゾトリアゾール系紫外線吸収性単量体としては、例えば、２−［２′−ヒドロキシ−５′−（メタ）アクリロイルオキシメチルフェニル］−２Ｈ−ベンゾトリアゾール、２−［２′−ヒドロキシ−５′−（メタ）アクリロイルオキシエチルフェニル］−２Ｈ−ベンゾトリアゾール、２−［２′−ヒドロキシ−５′−（メタ）アクリロイルオキシメチルフェニル］−５−ｔｅｒｔ−ブチル−２Ｈ−ベンゾトリアゾール、２−［２′−ヒドロキシ−５′−（メタ）アクリロイルアミノメチル−５′−ｔｅｒｔ−オクチルフェニル］−２Ｈ−ベンゾトリアゾール、２−［２′−ヒドロキシ−５′−（メタ）アクリロイルオキシプロピルフェニル］−２Ｈ−ベンゾトリアゾール、２−［２′−ヒドロキシ−５′−（メタ）アクリロイルオキシヘキシルフェニル］−２Ｈ−ベンゾトリアゾール、２−［２′−ヒドロキシ−３′−ｔｅｒｔ−ブチル−５′−（メタ）アクリロイルオキシエチルフェニル］−２Ｈ−ベンゾトリアゾール、２−［２′−ヒドロキシ−３′−ｔｅｒｔ−ブチル−５′−（メタ）アクリロイルオキシエチルフェニル］−５−クロロ−２Ｈ−ベンゾトリアゾール、２−［２′−ヒドロキシ−５′−ｔｅｒｔ−ブチル−３′−（メタ）アクリロイルオキシエチルフェニル］−２Ｈ−ベンゾトリアゾール、２−［２′−ヒドロキシ−５′−（メタ）アクリロイルオキシエチルフェニル］−５−クロロ−２Ｈ−ベンゾトリアゾール、２−［２′−ヒドロキシ−５′−（メタ）アクリロイルオキシエチルフェニル］−５−シアノ−２Ｈ−ベンゾトリアゾール、２−［２′−ヒドロキシ−５′−（メタ）アクリロイルオキシエチルフェニル］−５−ｔｅｒｔ−ブチル−２Ｈ−ベンゾトリアゾール、２−［２′−ヒドロキシ−５′−（β−（メタ）アクリロイルオキシエトキシ）−３′−ｔｅｒｔ−ブチルフェニル］−４−ｔｅｒｔ−ブチル−２Ｈ−ベンゾトリアゾールなどが挙げられる。これらの単量体は、それぞれ単独で用いてもよく、２種類以上を併用してもよい。
【００５０】
ベンゾフェノン系紫外線吸収性単量体としては、例えば、２−ヒドロキシ−４−（メタ）アクリロイルオキシベンゾフェノン、２−ヒドロキシ−４−［２−ヒドロキシ−３−（メタ）アクリロイルオキシ］プロポキシベンゾフェノン、２−ヒドロキシ−４−［２−（メタ）アクリロイルオキシ］エトキシベンゾフェノン、２−ヒドロキシ−４−［３−（メタ）アクリロイルオキシ−２−ヒドロキシプロポキシ］ベンゾフェノン、２−ヒドロキシ−３−ｔｅｒｔ−ブチル−４−［２−（メタ）アクリロイルオキシ］ブトキシベンゾフェノンなどが挙げられる。これらの単量体は、それぞれ単独で用いてもよく、２種類以上を併用してもよい。
【００５１】
単量体成分における紫外線安定性単量体又は紫外線吸収性単量体の含有量は、単量体成分の全量１００質量部に対して、０．１〜４．０質量部であると好ましく、０．５〜３．０質量部であるとより好ましい。
【００５２】
単量体成分を乳化重合させる方法としては、例えば、メタノールなどの低級アルコールなどの水溶性有機溶媒と水とを含む水性媒体、水などの媒体中に乳化剤を溶解させ、撹拌下で単量体成分及び重合開始剤を滴下させる方法、乳化剤及び水を用いてあらかじめ乳化させておいた単量体成分を水又は水性媒体中に滴下させる方法などが挙げられる。なお、媒体の量は、得られる樹脂エマルションに含まれる不揮発分量を考慮して適宜設定すればよい。媒体は、あらかじめ反応容器に仕込んでおいてもよく、あるいはプレエマルションとして使用してもよい。また、媒体は、必要により、単量体成分を乳化重合させ、樹脂エマルションを製造しているときに用いてもよい。
【００５３】
単量体成分を乳化重合させる際には、単量体成分、乳化剤及び媒体を混合した後に乳化重合を行なってもよく、単量体成分、乳化剤及び媒体を攪拌することによって乳化させ、プレエマルションを調製した後に乳化重合を行なってもよく、あるいは単量体成分、乳化剤及び媒体のうちの少なくとも１種類とその残部のプレエマルションとを混合して乳化重合を行なってもよい。単量体成分、乳化剤及び媒体は、それぞれ一括添加してもよく、分割添加してもよく、あるいは連続滴下してもよい。
【００５４】
上述の方法により得られた樹脂エマルションに含まれている樹脂エマルション粒子の内層（コア）上に外層（シェル）を形成する場合には、樹脂エマルションに追加の単量体成分を添加し、上述の方法で乳化重合することにより、樹脂エマルション粒子上に外層を形成することができる。また、外層が形成されたエマルション粒子上に更に外層を形成させる場合には、樹脂エマルションに追加の単量体成分を添加し、単量体成分を上述の方法で乳化重合することにより、樹脂エマルション粒子上に更に外層を形成することができる。このように多段乳化重合法により、多層構造を有するエマルション粒子を含有する樹脂エマルションを調製することができる。エマルション粒子が外層（シェル）を有するとき、その重合体層の数は、特に限定されないが、好ましくは１〜５層、より好ましくは２〜４層、更に好ましくは２〜３層である。例えば、３層構造の樹脂エマルション粒子の場合は、内層（コア層）上に外層（中間層）を形成し、その中間層上に更に外層（最外層）を形成した樹脂エマルション粒子である。
【００５５】
乳化剤としては、アニオン性乳化剤、ノニオン性乳化剤、カチオン性乳化剤、両性乳化剤、高分子乳化剤、反応性乳化剤などが挙げられ、これらの乳化剤は、それぞれ単独で用いてもよく、２種類以上を併用してもよい。
【００５６】
アニオン性乳化剤としては、例えば、アンモニウムドデシルサルフェート、ナトリウムドデシルサルフェートなどのアルキルサルフェート塩；アンモニウムドデシルスルホネート、ナトリウムドデシルスルホネート、ナトリウムアルキルジフェニルエーテルジスルホネートなどのアルキルスルホネート塩；アンモニウムドデシルベンゼンスルホネート、ナトリウムドデシルナフタレンスルホネートなどのアルキルアリールスルホネート塩；ポリオキシエチレンアルキルスルホネート塩；ポリオキシエチレンアルキルサルフェート塩；ポリオキシエチレンアルキルアリールサルフェート塩；ジアルキルスルホコハク酸塩；アリールスルホン酸−ホルマリン縮合物；アンモニウムラウリレート、ナトリウムステアリレートなどの脂肪酸塩；ビス（ポリオキシエチレン多環フェニルエーテル）メタクリレートスルホネート塩、プロペニル−アルキルスルホコハク酸エステル塩、（メタ）アクリル酸ポリオキシエチレンスルホネート塩、（メタ）アクリル酸ポリオキシエチレンホスフォネート塩、アリルオキシメチルアルキルオキシポリオキシエチレンのスルホネート塩などのアリル基を有する硫酸エステル又はその塩；アリルオキシメチルアルコキシエチルポリオキシエチレンの硫酸エステル塩、ポリオキシアルキレンアルケニルエーテル硫酸アンモニウム塩などが挙げられる。
【００５７】
ノニオン性乳化剤としては、例えば、ポリオキシエチレンアルキルエーテル、ポリオキシエチレンアルキルアリールエーテル、ポリエチレングリコールとポリプロピレングリコールとの縮合物、ソルビタン脂肪酸エステル、ポリオキシエチレンソルビタン脂肪酸エステル、脂肪酸モノグリセライド、エチレンオキサイドと脂肪族アミンとの縮合体、アリルオキシメチルアルコキシエチルヒドロキシポリオキシエチレン、ポリオキシアルキレンアルケニルエーテルなどが挙げられる。
【００５８】
カチオン性乳化剤としては、例えば、ドデシルアンモニウムクロライドなどのアルキルアンモニウム塩などが挙げられる。
【００５９】
両性乳化剤としては、例えば、ベタインエステル型乳化剤などが挙げられる。
【００６０】
高分子乳化剤としては、例えば、ポリアクリル酸ナトリウムなどのポリ（メタ）アクリル酸塩；ポリビニルアルコール；ポリビニルピロリドン；ポリヒドロキシエチルアクリレートなどのポリヒドロキシアルキル（メタ）アクリレート；これらの重合体を構成する単量体のうちの１種以上を共重合成分とする共重合体などが挙げられる。
【００６１】
また、乳化剤として、塗膜の耐水性を向上させる観点から、重合性不飽和基を有する乳化剤、すなわち、いわゆる反応性乳化剤が好ましく、環境保護の観点から、非ノニルフェニル型の乳化剤が好ましい。言い換えれば、本実施形態のエマルション粒子は、ラジカル重合性の単量体成分と重合性不飽和基を有する乳化剤とを含む反応混合物の重合体を含有することが好ましい。
【００６２】
反応性乳化剤としては、例えば、プロペニル−アルキルスルホコハク酸エステル塩、（メタ）アクリル酸ポリオキシエチレンスルホネート塩、（メタ）アクリル酸ポリオキシエチレンホスフォネート塩、ポリオキシエチレンアルキルプロペニルフェニルエーテルスルホネート塩、アリルオキシメチルアルキルオキシポリオキシエチレンのスルホネート塩、アリルオキシメチルノニルフェノキシエチルヒドロキシポリオキシエチレンのスルホネート塩、アリルオキシメチルアルコキシエチルヒドロキシポリオキシエチレン硫酸エステル塩、ビス（ポリオキシエチレン多環フェニルエーテル）メタクリレート化スルホネート塩、アリルオキシメチルアルコキシエチルヒドロキシポリオキシエチレン、ポリオキシエチレンアルキルプロペニルフェニルエーテル、アリルオキシメチルノニルフェノキシエチルヒドロキシポリオキシエチレンなどが挙げられる。
【００６３】
乳化剤の量は、単量体成分１００質量部あたり、重合安定性を向上させる観点から、好ましくは０．０１質量部以上、より好ましくは０．５質量部以上、更に好ましくは１質量部以上であり、塗膜の耐水性を向上させる観点から、好ましくは１０質量部以下、より好ましくは７質量部以下、更に好ましくは５質量部以下である。なお、反応性乳化剤は、上記単量体成分には含まれない。
【００６４】
重合開始剤としては、例えば、アゾビスイソブチロニトリル、２，２−アゾビス（２−メチルブチロニトリル）、２，２−アゾビス（２，４−ジメチルバレロニトリル）、２，２−アゾビス（２―ジアミノプロパン）ハイドロクロライド、４，４−アゾビス（４−シアノ吉草酸）、２，２−アゾビス（２−メチルプロピオンアミジン）などのアゾ化合物；過硫酸カリウムなどの過硫酸塩；過酸化水素、ベンゾイルパーオキサイド、パラクロロベンゾイルパーオキサイド、ラウロイルパーオキサイド、過酸化アンモニウムなどの過酸化物などが挙げられる。これらの重合開始剤は、それぞれ単独で用いてもよく、２種類以上を併用してもよい。
【００６５】
重合開始剤の量は、単量体成分１００質量部あたり、重合速度を高め、未反応の単量体成分の残存量を低減させる観点から、好ましくは０．０１質量部以上、より好ましくは０．０５質量部以上、更に好ましくは０．１質量部以上であり、塗膜の耐水性を向上させる観点から、好ましくは１質量部以下、より好ましくは０．８質量部以下、更に好ましくは０．５質量部以下である。
【００６６】
重合開始剤の添加方法は、特に限定されない。その添加方法としては、例えば、一括仕込み、分割仕込み、連続滴下などが挙げられる。また、重合反応の終了時期を早める観点から、単量体成分を反応系内に添加する終了前又はその終了後に、重合開始剤の一部を添加してもよい。
【００６７】
なお、重合開始剤の分解を促進するために、例えば、亜硫酸水素ナトリウムなどの還元剤、硫酸第一鉄などの遷移金属塩などの重合開始剤の分解剤を反応系内に適量で添加してもよい。
【００６８】
また、エマルション粒子の重量平均分子量を調整するために、連鎖移動剤を用いることができる。連鎖移動剤としては、例えば、チオグリコール酸２−エチルヘキシル、ｔｅｒｔ−ドデシルメルカプタン、ｎ−オクチルメルカプタン、ｎ−ドデシルメルカプタン、メルカプト酢酸、メルカプトプロピオン酸、２−メルカプトエタノール、α−メチルスチレン、α−メチルスチレンダイマーなどが挙げられる。これらの連鎖移動剤は、それぞれ単独で用いてもよく、２種類以上を併用してもよい。連鎖移動剤の量は、エマルション粒子の重量平均分子量を調整する観点から、単量体成分１００質量部あたり、０．０１〜１０質量部であることが好ましい。
【００６９】
反応系内には、必要により、ｐＨ緩衝剤、キレート剤、造膜助剤などの添加剤を添加してもよい。添加剤の量は、その種類によって異なるので一概には決定することができないが、例えば、単量体成分１００質量部あたり、好ましくは０．０１〜５質量部程度、より好ましくは０．１〜３質量部程度である。
【００７０】
単量体成分を乳化重合する際の雰囲気は、特に限定されないが、重合反応の効率を高める観点から、窒素ガスなどの不活性ガスであることが好ましい。
【００７１】
単量体成分を乳化重合させる際の重合温度は、特に限定がないが、通常、好ましくは０〜１００℃、より好ましくは４０〜９５℃である。重合温度は、一定であってもよく、重合反応の途中で変化させてもよい。
【００７２】
単量体成分を乳化重合させる重合時間は、特に限定がなく、重合反応の進行状況に応じて適宜設定すればよいが、通常、２〜８時間程度である。
【００７３】
なお、単量体成分を乳化重合するとき、得られる重合体が有する酸性基の一部又は全部が中和剤で中和されるようにしてもよい。中和剤は、最終段で単量体成分を添加した後に使用してもよく、例えば、１段目の重合反応と２段目の重合反応との間に使用してもよく、初期の乳化重合反応の終了時に使用してもよい。
【００７４】
中和剤としては、例えば、水酸化ナトリウムなどのアルカリ金属やアルカリ土類金属の水酸化物；炭酸カルシウムなどのアルカリ金属やアルカリ土類金属の炭酸化物；アンモニア、モノメチルアミンなどの有機アミンなどのアルカリ性物質が挙げられる。これらの中和剤のなかでは、形成される塗膜の耐水性を向上させる観点から、アンモニアなどの揮発性を有するアルカリ性物質が好ましい。
【００７５】
また、単量体成分を乳化重合するとき、形成される塗膜の耐水性を向上させる観点から、シランカップリング剤を適量で用いてもよい。シランカップリング剤としては、例えば、（メタ）アクリロイル基、ビニル基、アリル基、プロペニル基などの重合性不飽和結合を有するシランカップリング剤などが挙げられる。
【００７６】
以上のようにして単量体成分を乳化重合させることにより、樹脂エマルションが得られる。樹脂エマルションに含まれるエマルション粒子は、１段の乳化重合によって調製された１種類の重合体のみで構成されていてもよいが、単量体成分を多段乳化重合させることによって調製された多層構造の重合体層を有することが、塗膜の塗膜硬度と造膜性との相反する性質を両立させる観点から好ましい。
【００７７】
また、エマルション粒子は、多層構造の重合体層を有し、アクリル系重合体からなるエマルション粒子であることが、低温造膜性ならびに形成される塗膜の塗膜硬度及び耐水性を向上させる観点から好ましい。なお、多層構造の重合体層を有し、アクリル系重合体からなるエマルション粒子は、多層構造の重合体層を有し、その重合体層を形成している重合体に用いられる単量体成分に必須成分として（メタ）アクリル酸が用いられているエマルション粒子を意味する。
【００７８】
なお、樹脂エマルション粒子を構成している重合体のガラス転移温度（Ｔｇ）は、例えば、実施例で使用しているＦｏｘ式により見積もることができる。また、重合体のガラス転移温度は、ＤＳＣ（示差走査熱量測定装置）、ＤＴＡ（示差熱分析装置）、ＴＭＡ（熱機械測定装置）によって測定することもできる。
【００７９】
樹脂エマルション粒子のガラス転移温度しては、形成される塗膜の塗膜硬度を高め、塗膜の耐汚染性及び耐摩耗性を向上させる観点から、好ましくは−５０℃以上、より好ましくは−４０℃以上であり、低温造膜性を向上させる観点から、好ましくは５０℃以下、より好ましくは４５℃以下であり、更に好ましくは４０℃以下である。樹脂エマルション粒子が外層を有する場合、ガラス転移温度は、樹脂エマルション全体のガラス転移温度であってもよく、最外側のシェルのガラス転移点であってもよい。
【００８０】
エマルション粒子の平均粒子径は、エマルション粒子の分散安定性を向上させる観点から、好ましくは７０ｎｍ以上、より好ましくは８０ｎｍ以上、更に好ましくは１００ｎｍ以上であり、塗膜の耐水性を向上させる観点から、好ましくは４５０ｎｍ以下、より好ましくは４００ｎｍ以下、更に好ましくは３５０ｎｍ以下である。
【００８１】
本明細書において、エマルション粒子の平均粒子径は、樹脂エマルションを蒸留水で希釈し、得られた希釈液約１０ｍＬをガラスセルに採取し、これを動的光散法による粒度分布測定器〔パーティクル  サイジング  システムズ（Ｐａｒｔｉｃｌｅ  Ｓｉｚｉｎｇ  Ｓｙｓｔｅｍｓ）社製、商品名：ＮＩＣＯＭ  Ｐ  Ｍｏｄｅｌ  ３８０〕を用い、ウインドウズベースのソフトウェア〔Ｗｉｎｄｏｗｓ（登録商標）  Ｂａｓｅｄ  Ｓｏｆｔｗａｒｅ〕を用いて測定された体積平均粒子径を意味する。
【００８２】
本実施形態の水性樹脂分散体の最低造膜温度（ＭＦＴ）は、有機化合物である増膜助剤の使用量を低減させる観点から、好ましくは１０℃以下、より好ましくは５℃以下、更に好ましくは０℃以下である。
【００８３】
本実施形態の水性樹脂分散体における不揮発分量は、生産性を向上させる観点から、好ましくは３０質量％以上、より好ましくは４０質量％以上であり、取り扱い性を向上させる観点から、好ましくは７０質量％以下、より好ましくは６０質量％以下である。
【００８４】
本明細書において、最低造膜温度は、適当な温度勾配を有する平板の上に帯状に樹脂エマルションを塗布したときの造膜した部分と造膜していない部分との境界温度を意味し、「亀裂のない均一な塗膜が形成されるときの最低温度」と定義される。最低造膜温度は、例えば、ＪＩＳ  Ｋ６８２８−２（２００３）に準じて測定することができる。より具体的には、本実施形態では、ＭＦＴテスター〔テスター産業株式会社製、品番：ＴＰ−８０１  ＬＴ〕を用い、ステンレス鋼製の溝なし平板上に塗布時の厚さが２５０μｍである塗膜をアプリケーターで形成させ、亀裂のない均一な塗膜が形成されるときの最低温度（℃）を測定する。塗膜の亀裂の有無は、ＪＩＳ  Ｋ６８２８−２（２００３）に準じて目視で判定することができる。
【００８５】
本実施形態の水性樹脂分散体は、樹脂エマルション（つまり、樹脂エマルション粒子を含む懸濁液）と上記アミン化合物とを混合する工程を備える製造方法によって製造することができる。後述の添加剤、顔料等は、樹脂エマルションと上記アミン化合物とを混合する前に樹脂エマルションに含まれていてもよく、混合後に添加してもよく、同時に添加してもよい。
【００８６】
また、本実施形態の水系樹脂分散体には、本実施形態の効果が阻害されない範囲内で、例えば、成膜助剤、紫外線吸収剤、紫外線防止剤、充填剤、レベリング剤、増粘剤、凍結防止剤、ｐＨ調整剤、可塑剤、安定剤、染料、酸化防止剤、消泡剤、分散剤、湿潤剤などの添加剤が適量で含まれていてもよい。本実施形態の水系樹脂分散体に消泡剤を添加した場合、塗工後の塗膜を形成させる過程で当該塗膜の消泡性を維持しながらも消泡性特有の課題であるクラック、ハジキ等を抑制し、外観が良好な塗膜を形成することができる。
【００８７】
本実施形態の水系樹脂分散体は、イオン性液体を含んでいてもよいが、イオン性液体を含まないほうが好ましい。イオン液体の含有量としては、水系樹脂分散体の不揮発分に対して、０．５質量％未満であると好ましく、０．１質量％以下であると好ましく、実質的に含まないことがさらに好ましい。また、本実施形態の水系樹脂分散体から形成される塗膜の表面抵抗率は、１×１０８Ω／□より大きいことが好ましく、５×１０９Ω／□以上であることがより好ましい。「表面抵抗率」の測定は、乾燥膜厚が約１５μｍとなるように塗装した塗膜を、８０℃で１０分間の条件で乾燥させ、ＴＲＥＫ社製表面抵抗計、商品名「ＴＲＥＫ  ＭＯＤＥＬ  １５０」を用いて行うことができる（単位：Ω／□）。
【００８８】
［上塗り塗料（エナメル塗料）］
本実施形態の上塗り塗料は、上述の水系樹脂分散体と顔料とを含有する。顔料としては、有機顔料及び無機顔料が挙げられ、これらは、それぞれ単独で用いてもよく、２種類以上を併用してもよい。
【００８９】
有機顔料としては、例えば、ベンジジン、ハンザイエローなどのアゾ顔料、アゾメチン顔料、メチン顔料、アントラキノン顔料、フタロシアニンブルーなどのフタロシアニン顔料、ペリノン顔料、ペリレン顔料、ジケトピロロピロール顔料、チオインジゴ顔料、イミノイソインドリン顔料、イミノイソインドリノン顔料、キナクリドンレッドやキナクリドンバイオレットなどのキナクリドン顔料、フラバントロン顔料、インダントロン顔料、アントラピリミジン顔料、カルバゾール顔料、モノアリーライドイエロー、ジアリーライドイエロー、ベンゾイミダゾロンイエロー、トリルオレンジ、ナフトールオレンジ、キノフタロン顔料などが挙げられる。これらの有機顔料は、それぞれ単独で用いてもよく、２種類以上を併用してもよい。
【００９０】
無機顔料としては、例えば、二酸化チタン、三酸化アンチモン、亜鉛華、リトポン、鉛白、赤色酸化鉄、黒色酸化鉄、酸化鉄、酸化クロムグリーン、カーボンブラック、黄鉛、モリブデン赤、フェロシアン化第二鉄（プルシアンブルー）、ウルトラマリン、クロム酸鉛などをはじめ、雲母（マイカ）、クレー、アルミニウム粉末、タルク、ケイ酸アルミニウムなどの扁平形状を有する顔料、炭酸カルシウム、水酸化マグネシウム、水酸化アルミニウム、硫酸バリウム、炭酸マグネシウムなどの耐湿顔料などが挙げられる。これらの中でも二酸化チタンが好ましい。これらの無機顔料は、それぞれ単独で用いてもよく、２種類以上を併用してもよい。
なお、本明細書において、顔料を含有する水系樹脂分散体（エナメル塗料）から形成した塗膜をエナメル塗膜とも呼び、顔料を含有しない水系樹脂分散体（クリア塗料）から形成した塗膜をクリア塗膜とも呼ぶ。なお、エナメル塗料において、水系樹脂分散体とは、エナメル塗料の顔料以外の部分を指す。
【００９１】
顔料の量は、塗膜硬度を高める観点から、塗料の不揮発分（顔料含む）全量１００質量部あたり、好ましくは２０質量部以上、より好ましくは４０質量部以上、更に好ましくは６０質量部以上であり、造膜性を向上させる観点から、好ましくは２００質量部以下である。
【００９２】
なお、顔料は、分散剤、湿潤剤と混合した顔料ペーストの形態で水系樹脂分散体に配合してもよい。分散剤及び湿潤剤としては特に制限されず、公知の材料を使用することができる。
【００９３】
なお、本実施形態の上塗り塗料は、無機顔料を含む場合であっても光沢（２０°光沢及び６０°光沢）に優れる。
【００９４】
本実施形態の水系樹脂分散体の粘度は、水系樹脂分散体を塗工する際の塗布しやすさの観点から、２５℃、回転速度２０ｒｐｍで測定した場合に２００〜１００００ｍＰａ・ｓであると好ましい。また、水系樹脂分散体を塗工する際の塗布しやすさ及び塗工後の液ダレを防ぐ観点からチキソ値（２５℃、回転速度２ｒｐｍで測定した粘度を２５℃、回転速度２０ｒｐｍで測定した粘度で除したもの）は、２．０〜６．０であることが好ましい。なお、顔料を含む上塗り塗料の粘度は、３０００〜５０００ｍＰａ・ｓであると好ましい。
【００９５】
本実施形態の上塗り塗料は、必要により、骨材を含んでいてもよい。骨材は、透明骨材であってもよく、あるいは着色骨材であってもよい。透明骨材としては、例えば、長石粉、硅砂、硅石粉、寒水砂、ガラスビーズ、樹脂ビーズなどが挙げられる。着色骨材としては、例えば、大理石粉、御影石粉、蛇紋岩、蛍石粉、着色硅砂粉、有色陶磁器粉などが挙げられる。骨材は、それぞれ単独で用いてもよく、２種類以上を併用してもよい。
【００９６】
本実施形態の水系樹脂分散体及び上塗り塗料は、凹凸を有する建材に対して好適に用いることができ、その用途としては、建築物の内装若しくは外装用、又は窯業系建材の上塗りが挙げられる。建築物の内装又は外装用の場合、本実施形態の水系樹脂分散体及び上塗り塗料は、建造前に建材に塗工してもよく（ブレハブ工法等）、建造後の建築物の内装又は外装の壁面に塗工してもよい（改修作業等）。凹凸を有する建材としては、具体的には、スレート、フレキシブルボード、珪酸カルシウム板、モルタル、コンクリート等が挙げられる。
【００９７】
本実施形態の上塗り塗料を用いて形成される表面塗膜の状態としては透明〜着色半透明〜着色隠蔽まで、種々の形態のものであり得るが、基材に形成した下層塗膜層を隠蔽する目的で、着色隠蔽状態のものであってよい。そのため、本実施形態の上塗り塗料は、着色顔料等を含んでいてよい。また、基材上の着色隠蔽された下層塗膜の意匠を生かすために透明〜着色半透明状態のものを形成してもよい。
【実施例】
【００９８】
実施例における各パラメータは、以下の方法により得られたものである。
【００９９】
＜重合体のガラス転移温度（Ｔｇ）＞
重合体のＴｇは、単量体組成から、下記計算式（１）（Ｆｏｘ式）を用いて算出した。なお、樹脂エマルション粒子がシェルを有する場合は、シェルを形成する各段の乳化重合における単量体組成からシェルにおけるガラス転移温度を算出し、全体のガラス転移温度は、全ての段で用いた単量体組成から算出した。
【０１００】
【数１】
2019189709.tif 000005
【０１０１】
計算式（１）中、Ｔｇ’は、重合体のＴｇ（絶対温度）である。Ｗ１’、Ｗ２’、・・・Ｗｎ’は、全単量体成分に対する各単量体の質量分率である。Ｔ１、Ｔ２、・・・Ｔｎは、それぞれ各単量体成分からなるホモポリマー（単独重合体）のガラス転移温度（絶対温度）である。
【０１０２】
上記計算式（１）により重合性単量体成分のガラス転移温度（Ｔｇ）を算出するのに使用したそれぞれのホモポリマーのＴｇ値を以下に示す。
シクロへキシルメタクリレート（ＣＨＭＡ）：８３℃
２−エチルヘキシルアクリレート（２ＥＨＡ）：−７０℃
メチルメタクリレート（ＭＭＡ）：１０５℃
スチレン（Ｓｔ）：１００℃
２−ヒドロキシエチルメタクリレート（ＨＥＭＡ）：５５℃
アクリル酸（ＡＡ）：９５℃
２，２，６，６−テトラメチル−４−ピペリジルメタクリレート（４−メタクリロイルオキシ−２，２，６，６−テトラメチルピペリジン）：１３０℃
【０１０３】
＜不揮発分（Ｎ．Ｖ．）＞
水系樹脂分散体における不揮発分量は、試料１ｇを秤量し、熱風乾燥機で１５０℃の温度で１時間乾燥させ、得られた残渣を不揮発分とし、式：
〔水系樹脂分散体における不揮発分量（質量％）〕
＝（〔残渣の質量〕÷〔水系樹脂分散体１ｇ〕）×１００
に基づいて求めた。
【０１０４】
＜ｐＨ＞
ｐＨメーター（堀場製作所株式会社製、商品名：Ｆ−７１）により２５℃での値を測定した。
【０１０５】
＜粘度＞
Ｂ型回転粘度計（東機産業株式会社製、商品名：ＶＩＳＣＯＭＥＴＥＲ  ＴＶＢ−１０）を用いて、試料の粘度を、温度２５℃及び回転速度２ｒｐｍの条件下、並びに温度２５℃及び回転速度２０ｒｐｍの条件下でそれぞれ測定した。これらの測定値を用いてチキソ係数（２ｒｐｍにおける粘度／２０ｒｐｍにおける粘度）を算出した。
【０１０６】
＜体積平均粒径＞
動的光散乱法による粒度分布測定器（Ｐａｒｔｉｃｌｅ  Ｓｉｚｉｎｇ  Ｓｙｓｔｅｍｓ株式会社製、商品名：ＮＩＣＯＭ  Ｐ  Ｍｏｄｅｌ  ３８０）を用い、試料におけるエマルション粒子の平均粒径（体積平均粒径）を測定した。
【０１０７】
＜最低造膜温度（ＭＦＴ）＞
上述のとおり、ＪＩＳ  Ｋ６８２８−２（２００３）に準じて測定を行った。具体的には熱勾配試験機の上に置いたガラス板上に０．２ｍｍのアプリケーターで試料を塗工した後乾燥し、その塗膜にクラックの生じた温度を最低造膜温度（ＭＦＴ）とした。
【０１０８】
＜実施例１＞
以下の方法により、樹脂エマルション（Ａ１）を調製した。
滴下ロート、撹拌機、窒素導入管、温度計及び還流冷却管を備えたフラスコ内に脱イオン水６５０質量部を仕込んだ。
滴下ロート内で脱イオン水４６５質量部、ラジカル重合性不飽和基を含む反応性乳化剤（アリルオキシメチルアルコキシエチルヒドロキシポリオキシアルキレン硫酸エステル塩、株式会社ＡＤＥＫＡ製、商品名：アデカリアソープＳＲ−１０）の２５質量％水溶液１２０質量部、２−エチルヘキシルアクリレート３５０質量部、メチルメタクリレート４４５質量部、スチレン２００質量部、アクリル酸５質量部からなる滴下用プレエマルションを調製した。滴下用プレエマルションのうちの１００質量部をフラスコ内に添加し、ゆるやかに窒素ガスを吹き込みながら８０℃まで昇温した後、過硫酸カリウムの５質量％水溶液６０質量部をフラスコ内に添加することにより、重合を開始した。
次に、滴下用プレエマルションの残部を１８０分間にわたり均一にフラスコ内に滴下した。滴下終了後、フラスコの内容物の温度を８０℃で６０分間維持した。その後、２５％アンモニア水をｐＨが８〜９になるようにフラスコ内に添加し、重合反応を終了した。
得られた反応液を室温まで冷却した後、３００メッシュ（ＪＩＳメッシュ、以下同じ）の金網で濾過することにより、樹脂エマルション（Ａ１）を得た。
【０１０９】
得られた樹脂エマルション（Ａ１）に化合物（１）（式（１）中、Ｒ１が炭素数１２の炭化水素基であり、ｍ＋ｎ＝１４である。また、Ｒ２及びＲ３は、エチレン基である。）を添加し、実施例１の水系樹脂分散体を得た。化合物（１）は、水系樹脂分散体の不揮発分の全量に対して０．２質量％となるように添加した。
【０１１０】
水系樹脂分散体に含まれる重合体のガラス転移点を上記計算式（１）で計算により求めた。また、試料として水系樹脂分散体を用い、上述の方法により不揮発分、ｐＨ、粘度（２０ｒｐｍ）、チキソ値、樹脂エマルション粒子の体積平均粒径、及び最低造膜温度をそれぞれ測定した。結果を表１に示す。
【０１１１】
得られた水系樹脂分散体に対して、以下のように各種特性（クリア塗膜の凹凸面での仕上り外観、エナメル塗膜の光沢、及びクリア塗膜の耐温水白化性）を評価した。
【０１１２】
（凹凸面でのクリア塗膜の仕上り外観評価）
・クリア塗料の調製
水系樹脂分散体１００質量部に、成膜助剤として２，２，４−トリメチル−１，３−ペンタンジオールイソブチレート〔ＪＮＣ株式会社製、品番：ＣＳ−１２〕７質量部を添加し、ホモディスパーで回転速度１５００ｒｐｍにて１０分間撹拌した。更に、クリア塗料における不揮発分量が４０質量％となるように適量の希釈水を添加した後、増粘剤〔株式会社ＡＤＥＫＡ製、商品名：アデカノールＵＨ−４２０〕の５質量％水溶液１質量部を添加し、その状態で３０分間撹拌することにより、粘度が１０００ｍＰａ・ｓ程度（ＢＭ型粘度計２０ｒｐｍで測定）のクリア塗料を調製した。
・塗膜作製及び試験
以下のとおり、凹凸面を有する評価用基板を作製した。まず、ガラス板（横：１５０ｍｍ、縦：７０ｍｍ、厚さ：２ｍｍ）の主面（最も面積が大きい面）上でガラス板の四辺に沿って、幅５ｍｍ厚さ２ｍｍのガムテープを貼りつけ、ガムテープの枠を作製した。次いで、ガムテープの枠に囲まれた領域において、縦方向に平行に幅５ｍｍ、厚さ０．５ｍｍのガムテープを主面における一方の縦方向の枠から３１ｍｍごとに一本づつ、合計三本貼り付け、評価用基板を得た。以下、評価基板上の厚さ０．５ｍｍのガムテープの部分を凸部、二つの凸部の間又は凸部とガムテープの枠との間の領域を凹部と呼ぶ。
得られた評価用基板に対し、ガラス面を基準として塗工後の膜厚が２ｍｍとなるように上記クリア塗料を流し込み、室温で２４時間乾燥させてクリア塗膜を得た。得られたクリア塗膜の外観の様子を観察し、以下の評価基準に基づいて評価を行った。結果を表１に示す。
Ａ：クリア塗膜に、ひび割れ、クラック、又は乾燥収縮のシワが見られない。
Ｂ：乾燥したクリア塗膜の一部（凹部の中央部、凸部の角部）に、ひび割れ、クラック、又は乾燥収縮のシワが見られた。
Ｃ：乾燥したクリア塗膜の全体に、ひび割れ、クラック、又は乾燥収縮のシワが生じた。
【０１１３】
（クリア塗膜の耐温水性）
・塗膜作製及び試験
以下の方法により、温水によるクリア塗膜の白化の度合い（耐温水性）を評価した。
クリア塗料として、（凹凸面でのクリア塗膜の仕上り外観評価）において使用したものと同様の塗料を調製した。
黒色のアクリル樹脂板〔日本テストパネル株式会社製、縦：７０ｍｍ、横：１５０ｍｍ、厚さ：３ｍｍ〕上に、上記クリア塗料を１０ｍｉｌアプリケーターで塗布し、２３℃の室温にて１週間乾燥させて試験板を得た。得られた試験板における塗膜のＬ値（試験前のＬ値）を色差計〔日本電色工業株式会社製、分光式色差計ＳＥ−２０００〕で測定した。
次に、当該試験板を５０℃に保たれた温水中に２４時間浸漬させた。その後、試験板を温水から取り出し、水分を十分に拭き取り、１分間以内に上述の色差計で試験板における塗膜のＬ値（試験後のＬ値）を測定した。色差（ΔＬ）を式：
［色差（ΔＬ）］＝［試験後のＬ値］−［試験前のＬ値］
に基づいて求めた。結果を表１に示す。
【０１１４】
（エナメル塗膜光沢の評価方法）
（１）顔料ペーストの調製
脱イオン水２１０質量部、分散剤〔花王株式会社製、商品名：デモールＥＰ、分散剤（固形分）濃度２５質量％水溶液〕６０質量部、分散剤〔第一工業製薬株式会社製、商品名：ディスコートＮ−１４、分散剤（固形分）濃度３０質量％水溶液〕５０質量部、湿潤剤〔花王株式会社製、商品名：エマルゲンＬＳ−１０６、湿潤剤（固形分）濃度１００質量％〕１０質量部、プロピレングリコール６０質量部、酸化チタン〔石原産業株式会社製、品番：ＣＲ−９５〕１０００質量部及びガラスビーズ（直径：１ｍｍ）２００質量部をホモディスパーで回転速度３０００ｒｐｍにて６０分間撹拌することによって調製した。その後、ガラスビーズを除くために６０メッシュ金網で濾過して顔料ペーストとした。
（２）エナメル塗料の調製
上記水系樹脂分散体１００質量部に、成膜助剤として２，２，４−トリメチル−１，３−ペンタンジオールイソブチレート〔ＪＮＣ株式会社製、品番：ＣＳ−１２〕７質量部を添加し、ホモディスパーで回転速度１５００ｒｐｍにて１０分間撹拌した。撹拌を継続しながら、上記顔料ペーストを４２質量部投入した。顔料ペーストの投入量は、不揮発分の全量に対し顔料の量が１４体積％（４０質量％）となるように調整した。更に、不揮発分量が５０質量％となるように適量の希釈水を加え、塗料の全体量に対して０．３質量％のシリコーン系消泡剤〔サンノプコ株式会社製、商品名：ＳＮデフォーマー７７７〕を当該混合物に添加した。ＢＨ型粘度計〔東京計器株式会社製〕で回転速度２０ｒｐｍにおける２５℃での粘度が４５００ｍＰａ・ｓとなるように増粘剤〔株式会社ＡＤＥＫＡ製、商品名：アデカノールＵＨ−４２０〕の５質量％水溶液を当該混合物に添加した。その後、更に１５００ｒｐｍで３０分間攪拌することにより、エナメル塗料を調製した。
・塗膜作製及び試験
得られたエナメル塗料をガラス板（縦：１５０ｍｍ、横：７０ｍｍ、厚さ：２ｍｍ）に１０ｍｉｌアプリケーターを用いて塗布し、２３℃の大気中にて１週間乾燥させてエナメル塗膜を得た。当該塗料が塗布された面の６０°及び２０°鏡面光沢を光沢計〔日本電色工業株式会社製、品番：ＶＧ２０００〕で測定した。結果を表１に示す。
【０１１５】
＜実施例２〜８、及び比較例１〜４＞
式（１）のアミン化合物の種類及び含有量を表１に示すとおりに変更した以外は、実施例１と同様に水系樹脂分散体を調製した。調整した各水系樹脂分散体について、実施例１と同様に不揮発分の量等の各パラメータ、凹凸面での仕上がり外観、耐温水性、並びに６０°及び２０°鏡面光沢を測定した。結果を表１及び２に示す。なお、表１及び２中、化合物（２）〜（８）は、以下のものを示す。
化合物（２）：式（１）において、Ｒ１が炭素数１２の炭化水素基であり、ｍ＋ｎ＝７である化合物（Ｒ２及びＲ３は、エチレン基である。）。
化合物（３）：式（１）において、Ｒ１が炭素数１２の炭化水素基であり、ｍ＋ｎ＝４である化合物（Ｒ２及びＲ３は、エチレン基である。）。
化合物（４）：式（１）において、Ｒ１が炭素数１２の炭化水素基であり、ｍ＋ｎ＝２である化合物（Ｒ２及びＲ３は、エチレン基である。）。
化合物（５）：式（１）において、Ｒ１が炭素数１４の炭化水素基であり、ｍ＋ｎ＝８である化合物（Ｒ２及びＲ３は、エチレン基である。）。
化合物（６）：アデカリアソープＳＲ−１０
化合物（７）：界面活性剤  ポリオキシエチレンアルキルエーテル（第２級アルコールエトキシレート）、曇点１００℃以上、エチレンオキサイド付加モル数２０、ＨＬＢ値１６．３、第２級アルコールのアルキル基部分の炭素数１２〜１４（株式会社日本触媒製、商品名：ソフタノール１２０）
化合物（８）：水系塗料用湿潤分散剤（ビックケミー株式会社製、商品名：ＢＹＫ−１８０）
【０１１６】
【表１】
2019189709.tif 000006
【０１１７】
【表２】
2019189709.tif 000007
【０１１８】
（実施例９〜１４）
表３に示す配合量で各モノマーを用いて樹脂エマルションを製造した以外は、樹脂エマルション（Ａ１）と同様に樹脂エマルション（Ａ２）〜（Ａ７）を調製した。
樹脂エマルション（Ａ２）〜（Ａ７）のそれぞれに化合物（２）を添加して実施例９〜１４の各水系樹脂分散体を得た。化合物（２）の含有量は、実施例９〜１４の各水系樹脂分散体の不揮発分の全量に対して０．２質量％とした。実施例９〜１４の各水系樹脂分散体に対して実施例１と同様に各種特性について測定を行った。結果を表３に示す。
【０１１９】
【表３】
2019189709.tif 000008
【０１２０】
（実施例１５〜１７）
樹脂エマルション（Ａ１）の合成において、反応性乳化剤に代えて非反応性乳化剤であるポリオキシエチレンスチレン化フェニルエーテル硫酸エステルアンモニウム塩の２５質量％水溶液１２０質量部（第一工業製薬製、商品名：ＮＦ−０８）を使用したこと以外は、樹脂エマルション（Ａ１）と同様の方法により、樹脂エマルション（Ａ８）を合成した。
水系樹脂分散体の不揮発分の全量に対して表４に示す量となるように、化合物（２）を樹脂エマルション（Ａ８）に添加して実施例１５〜１７の各水系樹脂分散体を得た。実施例１５〜１７の各水系樹脂分散体に対して実施例１と同様に不揮発分の量、塗膜の外観等について測定を行った。結果を表４に示す。
【０１２１】
【表４】
2019189709.tif 000009
【０１２２】
（実施例１８）
以下の方法により、ハードコア及びソフトシェルを有する樹脂エマルション粒子を含む樹脂エマルション（Ａ９）を合成した。
滴下ロート、撹拌機、窒素導入管、温度計及び還流冷却管を備えたフラスコ内に脱イオン水６９０質量部を仕込んだ。
滴下ロートに脱イオン水８３質量部、アデカリアソープＳＲ−１０の２５質量％水溶液４０質量部、スチレン２００質量部からなる滴下用プレエマルションを調製し、そのうちの２０質量部をフラスコ内に添加し、ゆるやかに窒素ガスを吹き込みながら８０℃まで昇温し、過硫酸カリウムの５質量％水溶液２０質量部をフラスコ内に添加することにより、重合を開始した。
次に、滴下用プレエマルションの残部を６０分間にわたり均一にフラスコ内に滴下した。滴下終了後、フラスコの内容物を８０℃で６０分間保持した。
その後、脱イオン水３３２質量部、アデカリアソープＳＲ−１０の２５質量％水溶液１６０質量部、２−エチルヘキシルアクリレート３５０質量部、メチルメタクリレート４３５質量部、２−ヒドロキシルエチルメタクリレート５質量部、２，２，６，６−テトラメチル−４−ピペリジルメタクリレート（株式会社ＡＤＥＫＡ製、商品名：アデカスタブＬＡ−８７）１０質量部からなる２段目のプレエマルションを６０分間にわたり均一にフラスコ内に滴下した。滴下終了後、フラスコの内容物を８０℃で６０分間維持した。
最後に、２５質量％アンモニア水をｐＨが８〜９になるようにフラスコ内に添加し、重合反応を終了した。得られた反応液を室温まで冷却した後、３００メッシュ（ＪＩＳメッシュ、以下同じ）の金網で濾過することにより、樹脂エマルション（Ａ９）を得た。
水系樹脂分散体の不揮発分の全量に対し０．２質量％となるように化合物（２）を樹脂エマルション（Ａ９）に添加して水系樹脂分散体を得た。得られた水系樹脂分散体に対して、不揮発分の量、塗膜の外観等について測定を行った。結果を表５に示す。
【０１２３】
（実施例１９）
コア及びシェルにおける単量体の配合量を変更した以外は、樹脂エマルション（Ａ９）と同様の方法により、ソフトコア及びハードシェルを有する樹脂エマルション粒子を含む樹脂エマルション（Ａ１０）を合成した。
水系樹脂分散体の不揮発分の全量に対し０．２質量％となるように化合物（２）を樹脂エマルション（Ａ１０）添加して水系樹脂分散体を得た。得られた水系樹脂分散体に対して、塗膜の外観等について測定を行った。結果を表５に示す。
【０１２４】
【表５】
2019189709.tif 000010
【０１２５】
（実施例２０）
以下の方法により、内層（コア）、中間層、最外層の３層構造を有する樹脂エマルション粒子を含む樹脂エマルション（Ａ１１）を合成した。
滴下ロート、撹拌機、窒素導入管、温度計及び還流冷却管を備えたフラスコ内に脱イオン水６９４質量部を仕込んだ。
滴下ロートに脱イオン水８３質量部、アデカリアソープＳＲ−１０の２５質量％水溶液４０質量部、スチレン２００質量部からなる滴下用プレエマルションを調製し、そのうちの２０質量部をフラスコ内に添加し、ゆるやかに窒素ガスを吹き込みながら８０℃まで昇温し、過硫酸カリウムの５質量％水溶液２０質量部をフラスコ内に添加することにより、重合を開始した。
次に、滴下用プレエマルションの残部を６０分間にわたり均一にフラスコ内に滴下した。滴下終了後、フラスコの内容物を８０℃で６０分間保持した。
その後、脱イオン水１７８質量部、アデカリアソープＳＲ−１０の２５質量％水溶液６０質量部、２−エチルヘキシルアクリレート２１５質量部、メチルメタクリレート１８０質量部、及び、アクリル酸５質量部からなる２段目のプレエマルションを６０分間にわたり均一にフラスコ内に滴下した。滴下終了後、フラスコの内容物を８０℃で６０分間保持した。
次に、脱イオン水１７８質量部、アデカリアソープＳＲ−１０の２５質量％水溶液６０質量部、２−エチルヘキシルアクリレート１３０質量部、メチルメタクリレート２６０質量部、２，２，６，６−テトラメチル−４−ピペリジルメタクリレート１０質量部からなる３段目のプレエマルションを６０分間にわたり均一にフラスコ内に滴下した。滴下終了後、フラスコの内容物を８０℃で６０分間保持した。
最後に、２５質量％アンモニア水をｐＨが８〜９になるようにフラスコ内に添加し、重合反応を終了した。得られた反応液を室温まで冷却した後、３００メッシュ（ＪＩＳメッシュ、以下同じ）の金網で濾過することにより、樹脂エマルション（Ａ１１）を得た。
水系樹脂分散体の不揮発分の全量に対し０．２質量％となるように化合物（２）を樹脂エマルション（Ａ１１）に添加して水系樹脂分散体を得た。得られた水系樹脂分散体に対して、不揮発分の量、塗膜の外観等について測定を行った。結果を表６に示す。
【０１２６】
（実施例２１）
中間層及び最外層における単量体の配合量を変更した以外は、樹脂エマルション（Ａ１１）と同様の方法により、内層（コア）、中間層、最外層の３層構造を有する樹脂エマルション粒子を含む樹脂エマルション（Ａ１２）を合成した。
水系樹脂分散体の不揮発分の全量に対し０．２質量％となるように化合物（２）を樹脂エマルション（Ａ１２）に添加して水系樹脂分散体を得た。得られた水系樹脂分散体に対して、不揮発分の量、塗膜の外観等について測定を行った。結果を表６に示す。
【０１２７】
【表６】
2019189709.tif 000011